ОГНЕУПОР ДЛЯ ЭЛЕМЕНТА НАСАДКИ РЕГЕНЕРАТОРА СТЕКЛОПЛАВИЛЬНОЙ ПЕЧИ

1. Плавлено-литой огнеупор, имеющий следующий средневесовой химический состав (в мас.% на основе оксидов):
25%<МgО<30%,
2
3
70%<АlO<75%,
другие вещества <1%.
2
3
2. Огнеупор по п.1, содержащий, по меньшей мере, 70,5% оксида алюминия (АlO).
2
3
3. Огнеупор по п.1, содержащий менее 73% оксида алюминия (АlО).
4. Огнеупор по п.1, содержащий, по меньшей мере, 27,5% оксида магния (МgО).
5. Огнеупор по п.1, содержащий менее 29% оксида магния.
2
6. Огнеупор по п.1, содержащий менее 0,5% оксида кремния (SiO).
2
7. Огнеупор по п.1, содержащий менее 0,2% оксида кремния (SiO).
2
8. Огнеупор по п.1, содержащий менее 0,6% оксида кальция (СаО) и/или менее 0,4% оксида натрия (NaO).
2
9. Огнеупор по п.1, содержащий 0,4% или менее оксида кальция (СаО) и/или 0,2% или менее оксида натрия (NaO).
10. Огнеупор по п.1, имеющий общую пористость более 10% и менее 30%.
11. Огнеупор по п.10, имеющий общую пористость более 15% и менее 25%.
12. Пористый огнеупор по п.1, имеющий пористость, представленную, по меньшей мере, частично порами трубчатой формы.
13. Огнеупор по п.12, пористость которого полностью представлена порами трубчатой формы.
14. Огнеупор по п.12, диаметр трубчатых пор в котором находится в пределах от 1 до 5 мм.
15. Огнеупор по п.14, в котором более 80% количества всех трубчатых пор имеют диаметр менее 2 мм.
16. Огнеупор по п.12, в котором трубчатые поры имеют преимущественную ориентацию по направлению, перпендикулярному фронту отверждения.
2
3
17. Огнеупор по п.1, содержащий более 97 мас.% шпинели (АlО-МgО).
18. Огнеупор по п.17, в котором указанная шпинель представлена в виде колончатых кристаллов шпинели, имеющих преимущественную ориентацию по направлению, по существу, перпендикулярному фронту отверждения.
19. Огнеупор по п.17, в котором наибольший размер кристаллов шпинели составляет более 0,1 мм и менее 15 мм.
20. Огнеупор по п.17, в котором размер кристаллов шпинели возрастает при удалении от внешней поверхности указанного огнеупора.
21. Огнеупор по п.1, содержащий множество ветвей, высота которых (h) находится в пределах от 100 до 600 мм, и/или длина (l) находится в пределах от 10 до 600 мм, и/или толщина (е) находится в пределах от 15 до 60 мм.
22. Огнеупор по п.21, в котором отношение высоты к толщине h/е, по меньшей мере, одной из ветвей превышает 5 и/или отношение l/е длины к толщине, по меньшей мере, одной из ветвей превышает 2.
23. Огнеупор по п.21, отличающийся тем, что в ветвях указанного огнеупора поры распределены гомогенно.
24. Огнеупор по п.1 в форме крестообразного изделия.
25. Огнеупор по п.1, отличающийся тем, что, по меньшей мере, часть поверхностей указанного огнеупора, предназначенных для вступления в контакт с горячими газами или испарениями, имеет барьеры.
26. Огнеупор по п.1, полученный способом, включающим этап отливки расплава в форму.
27. Огнеупор по п.26, в котором форма состоит из нескольких частей.
28. Огнеупор по п.1, содержащий:
26%<МgО<30%,
2
3
70%<АlО<74%
в мас.% в пересчете на оксиды.
29. Регенератор печи, включающий огнеупор по п.1.
30. Регенератор по п.29, в котором огнеупор применяют в качестве элемента насадки для нижней части насадки указанного регенератора.
31. Регенератор по п.29, ассоциированный с печью для плавления натрий-кальциевого стекла, работающей в восстановительных условиях.